"下記一般式1で表されるアザフタロシアニン化合物、及び下記一般式2で表されるフタロシアニン化合物を含有することを特徴とする着色組成物。一般式1中、環A~Dは、それぞれ独立に、下記一般式3で表される環、又は下記一般式4で表される環を表す。但し、環A~Dのうち少なくとも1つは下記一般式4で表される環である。一般式3中、Z1は、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。はフタロシアニン骨格内のピロール環との結合手を表す。一般式4中、X1~X4はそれぞれ独立に窒素原子またはCHを表す。但し、X1~X4のうち少なくとも1つは窒素原子を表す。はフタロシアニン骨格内のピロール環との結合手を表す。一般式2中、R1及びR2はそれぞれ独立して水素原子、置換もしくは無置換のアルキル基、置換もしくは無置換のシクロアルキル基、置換もしくは無置換のアラルキル基、置換もしくは無置換のアリール基、置換もしくは無置換のヘテロ環基、置換もしくは無置換のアルケニル基を表す。Aは連結基をそれぞれ表し、隣接するR1、R2及びAは互いに連結して環を形成しても良い。Y及びZは、それぞれ独立してハロゲン原子、ヒドロキシル基、スルホン酸基、カルボキシル基、アミノ基、置換もしくは無置換のアルコキシ基、置換もしくは無置換のシクロアルキルオキシ基、置換もしくは無置換のアリールオキシ基、置換もしくは無置換のヘテロ環オキシ基、置換もしくは無置換のアラルキルオキシ基、置換もしくは無置換のアルケニルオキシ基、置換もしくは無置換のアルキルアミノ基、置換もしくは無置換のシクロアルキルアミノ基、置換もしくは無置換のアリールアミノ基、置換もしくは無置換のヘテロ環アミノ基、置換もしくは無置換のアラルキルアミノ基、置換もしくは無置換のアルケニルアミノ基、置換もしくは無置換のジアルキルアミノ基、置換もしくは無置換のアルキルチオ基、置換もしくは無置換のアリールチオ基、置換もしくは無置換のヘテロ環チオ基、置換もしくは無置換のアラルキルチオ基、置換もしくは無置換のアルケニルチオ基を表す。但し、Y、Zのうち少なくとも1つは、スルホン酸基、カルボキシル基、またはイオン性親水性基を置換基として有する基である。m1は0~3を表し、m2は1~3を表し、m3は1~3を表し、且つm1、m2及びm3の和は2~4である。前記一般式1において、環A~Dのうち、3つの環が一般式3で表される環であり、1つの環が一般式4で表される環であることを特徴とする、請求項1に記載の着色組成物。前記一般式4において、X1~X4のうち1つが窒素原子を表し、3つがCHを表すことを特徴とする、請求項1又は2に記載の着色組成物。前記一般式3で表される環が、下記一般式5で表される環であることを特徴とする請求項1~3のいずれか一項に記載の着色組成物。一般式5中、Z2は置換若しくは無置換のアルキレン基、置換若しくは無置換のシクロアルキレン基、置換若しくは無置換のアルケニレン基、置換若しくは無置換のアラルキレン基、置換若しくは無置換のアリーレン基、又は置換若しくは無置換のヘテロ環基を表す。はフタロシアニン骨格内のピロール環との結合手を表す。前記着色組成物において、一般式1で表される化合物の着色組成物全体に対する含有量と、一般式2で表される化合物の着色組成物全体に対する含有量の比率が、2:1~1:10であることを特徴とする、請求項1~4のいずれか一項に記載の着色組成物。請求項1~5のいずれか一項に記載の着色組成物を含有するインクジェット用インク。請求項1~5のいずれか一項に記載の着色組成物又は請求項6に記載のインクジェット用インクを用いて、画像形成することを特徴とするインクジェット記録方法。請求項1~5のいずれか1項に記載の着色組成物を含有するカラーフィルター。請求項1~5のいずれか1項に記載の着色組成物を含有するカラートナー。一般式1で表されるアザフタロシアニン化合物。一般式1中、環A~Dは、それぞれ独立に、下記一般式3で表される環、又は下記一般式4で表される環を表す。一般式3中、Z1は、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。はフタロシアニン骨格内のピロール環との結合手を表す。一般式4中、X1~X4はそれぞれ独立に窒素原子またはCHを表し、X1~X4のうち、少なくとも1つが窒素原子である。はフタロシアニン骨格内のピロール環との結合手を表す。しかしながら、特許文献1~4に記載の色素は、インクジェット用インクとして用いる上での性能についてさらなる向上が求められている。特に、これらのインクジェット用インクに用いられる色素は、フタロシアニン色素の会合を促進し、耐オゾン性に代表される堅牢性を高める設計がなされておりその反面、印画濃度が低下するという問題があった。また特許文献1~4には、高い印画濃度及び優れた耐オゾン性を両立させることの出来る色素についての記載は無く、検討の余地があった。本発明は、優れた耐オゾン性と高い印画濃度の性能を両立させることのできる色素を提供することを目的とする。従来技術においては、フタロシアニン色素を用いた着色組成物において印画濃度と耐オゾン性がトレードオフの関係にある。これは、フタロシアニン色素の会合制御によって設計された結果であり、会合を強めると耐オゾン性は向上するものの、印画濃度が低下し、さらには印画物におけるブロンズ光沢が発生し印画品質に劣る。一方、会合を弱めると、印画濃度は向上するものの、顕著に耐オゾン性が低下する。本発明者等は上記した実情に鑑みて鋭意検討した結果、α位1、4、5、8、9、12、13及び16位にスルホニル基を有するアザフタロシアニン化合物、及びフタロシアニン化合物を含有する着色組成物が、優れた耐オゾン性と高い印画濃度の性能を両立させることを見出し、本発明を完成するに至った。また、本発明の着色組成物は、ブロンズ光沢が抑制され、良好な色相を有し、予想外にも貯蔵安定性に優れている事が分かった。即ち、本発明は以下のとおりである。1下記一般式1で表されるアザフタロシアニン化合物、及び下記一般式2で表されるフタロシアニン化合物を含有することを特徴とする着色組成物。一般式1中、環A~Dは、それぞれ独立に、下記一般式3で表される環、又は下記一般式4で表される環を表す。但し、環A~Dのうち少なくとも1つは下記一般式4で表される環である。一般式3中、Z1は、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。はフタロシアニン骨格内のピロール環との結合手を表す。一般式4中、X1~X4はそれぞれ独立に窒素原子またはCHを表す。但し、X1~X4のうち少なくとも1つは窒素原子を表す。はフタロシアニン骨格内のピロール環との結合手を表す。一般式2中、R1及びR2はそれぞれ独立して水素原子、置換もしくは無置換のアルキル基、置換もしくは無置換のシクロアルキル基、置換もしくは無置換のアラルキル基、置換もしくは無置換のアリール基、置換もしくは無置換のヘテロ環基、置換もしくは無置換のアルケニル基を表す。Aは連結基をそれぞれ表し、隣接するR1、R2及びAは互いに連結して環を形成しても良い。Y及びZは、それぞれ独立してハロゲン原子、ヒドロキシル基、スルホン酸基、カルボキシル基、アミノ基、置換もしくは無置換のアルコキシ基、置換もしくは無置換のシクロアルキルオキシ基、置換もしくは無置換のアリールオキシ基、置換もしくは無置換のヘテロ環オキシ基、置換もしくは無置換のアラルキルオキシ基、置換もしくは無置換のアルケニルオキシ基、置換もしくは無置換のアルキルアミノ基、置換もしくは無置換のシクロアルキルアミノ基、置換もしくは無置換のアリールアミノ基、置換もしくは無置換のヘテロ環アミノ基、置換もしくは無置換のアラルキルアミノ基、置換もしくは無置換のアルケニルアミノ基、置換もしくは無置換のジアルキルアミノ基、置換もしくは無置換のアルキルチオ基、置換もしくは無置換のアリールチオ基、置換もしくは無置換のヘテロ環チオ基、置換もしくは無置換のアラルキルチオ基、置換もしくは無置換のアルケニルチオ基を表す。但し、Y、Zのうち少なくとも1つは、スルホン酸基、カルボキシル基、またはイオン性親水性基を置換基として有する基である。m1は0~3を表し、m2は1~3を表し、m3は1~3を表し、且つm1、m2及びm3の和は2~4である。2前記一般式1において、環A~Dのうち、3つの環が一般式3で表される環であり、1つの環が一般式4で表される環であることを特徴とする、1に記載の着色組成物。3前記一般式4において、X1~X4のうち1つが窒素原子を表し、3つがCHを表すことを特徴とする、1又は2に記載の着色組成物。4前記一般式3で表される環が、下記一般式5で表される環であることを特徴とする1~3のいずれか一項に記載の着色組成物。一般式5中、Z2は置換若しくは無置換のアルキレン基、置換若しくは無置換のシクロアルキレン基、置換若しくは無置換のアルケニレン基、置換若しくは無置換のアラルキレン基、置換若しくは無置換のアリーレン基、又は置換若しくは無置換のヘテロ環基を表す。はフタロシアニン骨格内のピロール環との結合手を表す。5前記着色組成物において、一般式1で表される化合物の着色組成物全体に対する含有量と、一般式2で表される化合物の着色組成物全体に対する含有量の比率が、2:1~1:10であることを特徴とする、1~4のいずれか一項に記載の着色組成物。61~5のいずれか一項に記載の着色組成物を含有するインクジェット用インク。71~5のいずれか一項に記載の着色組成物又は6に記載のインクジェット用インクを用いて、画像形成することを特徴とするインクジェット記録方法。81~5のいずれか1項に記載の着色組成物を含有するカラーフィルター。91~5のいずれか1項に記載の着色組成物を含有するカラートナー。10一般式1で表されるアザフタロシアニン化合物。一般式1中、環A~Dは、それぞれ独立に、下記一般式3で表される環、又は下記一般式4で表される環を表す。一般式3中、Z1は、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。はフタロシアニン骨格内のピロール環との結合手を表す。一般式4中、X1~X4はそれぞれ独立に窒素原子またはCHを表し、X1~X4のうち、少なくとも1つが窒素原子である。はフタロシアニン骨格内のピロール環との結合手を表す。本発明によれば、優れた耐オゾン性と高い印画濃度の両立が可能な、α位1、4、5、8、9、12、13及び16位にスルホニル基を有するアザフタロシアニン化合物、及びフタロシアニン化合物を含有する着色組成物、該着色組成物を含有するインクジェット用インク、インクジェット記録方法が提供される。更に、該着色組成物を含有するカラーフィルター、カラートナーが提供される。以下、本発明を詳細に説明する。本発明は、一般式1で表されるアザフタロシアニン化合物、及び一般式2で表されるフタロシアニン化合物を含有することにより、2つの異種の染料が適切に相互作用することで、単種のみでは制御上手に制御し切れなかった会合状態を適切に制御し、優れた耐オゾン性と高い印画濃度の両立が可能となると考えている。ここで、本発明において、ハメットの置換基定数σp値について定義する。ハメットの置換基定数σp値本明細書中で用いられるハメットの置換基定数σp値について説明する。ハメット則はベンゼン誘導体の反応又は平衡に及ぼす置換基の影響を定量的に論ずるために1935年L.P.Hammettにより提唱された経験則であるが、これは今日広く妥当性が認められている。ハメット則に求められた置換基定数にはσp値とσm値があり、これらの値は多くの一般的な成書に見出すことができるが、例えば、J.A.Dean編、Lange’sHandbookofChemistry第12版、1979年McGraw-Hillや化学の領域増刊、122号、96~103頁、1979年南光堂に詳しい。なお、本発明において各置換基をハメットの置換基定数σpにより限定したり説明したりするが、これは上記の成書で見出せる、文献既知の値がある置換基にのみ限定されるという意味ではなく、その値が文献未知であってもハメット則に基づいて測定した場合にその範囲内に含まれるであろう置換基をも含むことはいうまでもない。本発明にかかる化合物はベンゼン誘導体ではないが、置換基の電子効果を示す尺度として、置換位置に関係なくσp値を使用する。本発明においては今後、σp値をこのような意味で使用する。なお、本発明においては、化合物が塩である場合は、インク中では塩はイオンに解離して存在しているが、便宜上、塩を含有すると表現する。以下に、一般式1で表されるアザフタロシアニン化合物について詳細に説明する。一般式1中、環A~Dは、それぞれ独立に、一般式3で表される環、又は一般式4で表される環を表す。但し、環A~Dのうち少なくとも1つは下記一般式4で表される環である。一般式3中、Z1は、置換若しくは無置換のアルキル基、置換若しくは無置換のシクロアルキル基、置換若しくは無置換のアルケニル基、置換若しくは無置換のアラルキル基、置換若しくは無置換のアリール基、又は置換若しくは無置換のヘテロ環基を表す。はフタロシアニン骨格内のピロール環との結合手を表す。一般式4中、X1~X4はそれぞれ独立に窒素原子またはCHを表す。但し、X1~X4のうち少なくとも1つは窒素原子を表す。はフタロシアニン骨格内のピロール環との結合手を表す。一般式1中、環A~Dのうち少なくとも一つの環が一般式4で表される環であり、環A~Dのうち1~2つの環が一般式4で表される環であることが好ましく、環A~Dのうち一つの環が一般式4で表される環であることがより好ましい。Z1が置換基を有する場合の置換基としては、下記置換基群Aを挙げることができる。置換基群A例えば、ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Aから選択される基を挙げることができる。更に詳しくは、ハロゲン原子としては、例えば、フッ素原子、塩素原子、臭素原子、又はヨウ素原子が挙げられる。アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基例えば、アルコキシ基、アルキルチオ基のアルキル基もこのような概念のアルキル基を表す。詳細には、アルキル基としては、好ましくは、炭素数1から30のアルキル基、例えば、メチル基、エチル基、n-プロピル基、i-プロピル基、t-ブチル基、n-オクチル基、エイコシル基、2-クロロエチル基、2-シアノエチル基、2―エチルヘキシル基等が挙げられ、シクロアルキル基としては、好ましくは、炭素数3から30の置換又は無置換のシクロアルキル基、例えば、シクロヘキシル基、シクロペンチル基、4-n-ドデシルシクロヘキシル基等が挙げられ、ビシクロアルキル基としては、好ましくは、炭素数5から30の置換若しくは無置換のビシクロアルキル基、つまり、炭素数5から30のビシクロアルカンから水素原子を一個取り去った一価の基、例えば、ビシクロ[1,2,2]ヘプタン-2-イル基、ビシクロ[2,2,2]オクタン-3-イル基等が挙げられる。アラルキル基としては、置換若しくは無置換のアラルキル基が挙げられ、置換若しくは無置換のアラルキル基としては、炭素原子数が7~30のアラルキル基が好ましい。例えばベンジル基及び2-フェネチル基を挙げられる。アルケニル基としては、直鎖、分岐、環状の置換若しくは無置換のアルケニル基が挙げられ、シクロアルケニル基、ビシクロアルケニル基を包含する。詳細には、アルケニル基としては、好ましくは、炭素数2から30の置換又は無置換のアルケニル基、例えば、ビニル基、アリル基、プレニル基、ゲラニル基、オレイル基等が挙げられ、シクロアルケニル基としては、好ましくは、炭素数3から30の置換若しくは無置換のシクロアルケニル基、つまり、炭素数3から30のシクロアルケンの水素原子を一個取り去った一価の基、例えば、2-シクロペンテン-1-イル基、2-シクロヘキセン-1-イル基等が挙げられ、ビシクロアルケニル基としては、置換若しくは無置換のビシクロアルケニル基、好ましくは、炭素数5から30の置換若しくは無置換のビシクロアルケニル基、つまり二重結合を一個持つビシクロアルケンの水素原子を一個取り去った一価の基、例えば、ビシクロ[2,2,1]ヘプト-2-エン-1-イル基、ビシクロ[2,2,2]オクト-2-エン-4-イル基等が挙げられる。アルキニル基としては、好ましくは、炭素数2から30の置換又は無置換のアルキニル基、例えば、エチニル基、プロパルギル基、トリメチルシリルエチニル基等が挙げられる。アリール基としては、好ましくは、炭素数6から30の置換若しくは無置換のアリール基、例えば、フェニル基、p-トリル基、ナフチル基、m-クロロフェニル基、o-ヘキサデカノイルアミノフェニル基等が挙げられる。ヘテロ環基としては、好ましくは、5又は6員の置換若しくは無置換の芳香族若しくは非芳香族のヘテロ環化合物から一個の水素原子を取り除いた一価の基であり、更に好ましくは、炭素数3から30の5又は6員の芳香族のヘテロ環基、例えば、2-フリル基、2-チエニル基、2-ピリミジニル基、2-ベンゾチアゾリル基等が挙げられる。アルコキシ基としては、好ましくは、炭素数1から30の置換若しくは無置換のアルコキシ基、例えば、メトキシ基、エトキシ基、イソプロポキシ基、t-ブトキシ基、n-オクチルオキシ基、2-メトキシエトキシ基等が挙げられる。アリールオキシ基としては、好ましくは、炭素数6から30の置換若しくは無置換のアリールオキシ基、例えば、フェノキシ基、2-メチルフェノキシ基、4-t-ブチルフェノキシ基、3-ニトロフェノキシ基、2-テトラデカノイルアミノフェノキシ基等が挙げられる。シリルオキシ基としては、好ましくは、炭素数0から20の置換若しくは無置換のシリルオキシ基、例えば、トリメチルシリルオキシ基、ジフェニルメチルシリルオキシ基等が挙げられる。ヘテロ環オキシ基としては、好ましくは、炭素数2から30の置換若しくは無置換のヘテロ環オキシ基、例えば、1-フェニルテトラゾール-5-オキシ基、2-テトラヒドロピラニルオキシ基等が挙げられる。アシルオキシ基としては、好ましくは、ホルミルオキシ基、炭素数2から30の置換若しくは無置換のアルキルカルボニルオキシ基、炭素数6から30の置換若しくは無置換のアリールカルボニルオキシ基、例えば、アセチルオキシ基、ピバロイルオキシ基、ステアロイルオキシ基、ベンゾイルオキシ基、p-メトキシフェニルカルボニルオキシ基等が挙げられる。カルバモイルオキシ基としては、好ましくは、炭素数1から30の置換若しくは無置換のカルバモイルオキシ基、例えば、N,N-ジメチルカルバモイルオキシ基、N,N-ジエチルカルバモイルオキシ基、モルホリノカルボニルオキシ基、N,N-ジ-n-オクチルアミノカルボニルオキシ基、N-n-オクチルカルバモイルオキシ基等が挙げられる。アルコキシカルボニルオキシ基としては、好ましくは、炭素数2から30の置換若しくは無置換アルコキシカルボニルオキシ基、例えば、メトキシカルボニルオキシ基、エトキシカルボニルオキシ基、t-ブトキシカルボニルオキシ基、n-オクチルカルボニルオキシ基等が挙げられる。アリールオキシカルボニルオキシ基としては、好ましくは、炭素数7から30の置換若しくは無置換のアリールオキシカルボニルオキシ基、例えば、フェノキシカルボニルオキシ基、p-メトキシフェノキシカルボニルオキシ基、p-n-ヘキサデシルオキシフェノキシカルボニルオキシ基等が挙げられる。アミノ基としては、アルキルアミノ基、アリールアミノ基、ヘテロ環アミノ基を含み、好ましくは、アミノ基、炭素数1から30の置換若しくは無置換のアルキルアミノ基、炭素数6から30の置換若しくは無置換のアニリノ基、例えば、メチルアミノ基、ジメチルアミノ基、アニリノ基、N-メチル-アニリノ基、ジフェニルアミノ基、トリアジニルアミノ基等が挙げられる。アシルアミノ基としては、好ましくは、ホルミルアミノ基、炭素数1から30の置換若しくは無置換のアルキルカルボニルアミノ基、炭素数6から30の置換若しくは無置換のアリールカルボニルアミノ基、例えば、アセチルアミノ基、ピバロイルアミノ基、ラウロイルアミノ基、ベンゾイルアミノ基、3,4,5-トリ-n-オクチルオキシフェニルカルボニルアミノ基等が挙げられる。アミノカルボニルアミノ基としては、好ましくは、炭素数1から30の置換若しくは無置換のアミノカルボニルアミノ基、例えば、カルバモイルアミノ基、N,N-ジメチルアミノカルボニルアミノ基、N,N-ジエチルアミノカルボニルアミノ基、モルホリノカルボニルアミノ基等が挙げられる。アルコキシカルボニルアミノ基としては、好ましくは、炭素数2から30の置換若しくは無置換アルコキシカルボニルアミノ基、例えば、メトキシカルボニルアミノ基、エトキシカルボニルアミノ基、t-ブトキシカルボニルアミノ基、n-オクタデシルオキシカルボニルアミノ基、N-メチルーメトキシカルボニルアミノ基等が挙げられる。アリールオキシカルボニルアミノ基としては、好ましくは、炭素数7から30の置換若しくは無置換のアリールオキシカルボニルアミノ基、例えば、フェノキシカルボニルアミノ基、p-クロロフェノキシカルボニルアミノ基、m-n-オクチルオキシフェノキシカルボニルアミノ基等が挙げられる。スルファモイルアミノ基としては、好ましくは、炭素数0から30の置換若しくは無置換のスルファモイルアミノ基、例えば、スルファモイルアミノ基、N,N-ジメチルアミノスルホニルアミノ基、N-n-オクチルアミノスルホニルアミノ基等が挙げられる。アルキル又はアリールスルホニルアミノ基としては、好ましくは、炭素数1から30の置換若しくは無置換のアルキルスルホニルアミノ基、炭素数6から30の置換若しくは無置換のアリールスルホニルアミノ基、例えば、メチルスルホニルアミノ基、ブチルスルホニルアミノ基、フェニルスルホニルアミノ基、2,3,5-トリクロロフェニルスルホニルアミノ基、p-メチルフェニルスルホニルアミノ基等が挙げられる。アルキルチオ基としては、好ましくは、炭素数1から30の置換若しくは無置換のアルキルチオ基、例えば、メチルチオ基、エチルチオ基、n-ヘキサデシルチオ基等が挙げられる。アリールチオ基としては、好ましくは、炭素数6から30の置換若しくは無置換のアリールチオ基、例えば、フェニルチオ基、p-クロロフェニルチオ基、m-メトキシフェニルチオ基等が挙げられる。ヘテロ環チオ基としては、好ましくは、炭素数2から30の置換又は無置換のヘテロ環チオ基、例えば、2-ベンゾチアゾリルチオ基、1-フェニルテトラゾール-5-イルチオ基等が挙げられる。スルファモイル基としては、好ましくは、炭素数0から30の置換若しくは無置換のスルファモイル基、例えば、N-エチルスルファモイル基、N-3-ドデシルオキシプロピルスルファモイル基、N,N-ジメチルスルファモイル基、N-アセチルスルファモイル基、N-ベンゾイルスルファモイル基、N-N‘-フェニルカルバモイルスルファモイル基等が挙げられる。アルキル又はアリールスルフィニル基としては、好ましくは、炭素数1から30の置換又は無置換のアルキルスルフィニル基、6から30の置換又は無置換のアリールスルフィニル基、例えば、メチルスルフィニル基、エチルスルフィニル基、フェニルスルフィニル基、p-メチルフェニルスルフィニル基等が挙げられる。アルキル又はアリールスルホニル基としては、好ましくは、炭素数1から30の置換又は無置換のアルキルスルホニル基、6から30の置換又は無置換のアリールスルホニル基、例えば、メチルスルホニル基、エチルスルホニル基、フェニルスルホニル基、p-メチルフェニルスルホニル基等が挙げられる。アシル基としては、好ましくは、ホルミル基、炭素数2から30の置換又は無置換のアルキルカルボニル基、炭素数7から30の置換若しくは無置換のアリールカルボニル基、炭素数2から30の置換若しくは無置換の炭素原子でカルボニル基と結合しているヘテロ環カルボニル基、例えば、アセチル基、ピバロイル基、2-クロロアセチル基、ステアロイル基、ベンゾイル基、p-n-オクチルオキシフェニルカルボニル基、2-ピリジルカルボニル基、2-フリルカルボニル基等が挙げられる。アリールオキシカルボニル基としては、好ましくは、炭素数7から30の置換若しくは無置換のアリールオキシカルボニル基、例えば、フェノキシカルボニル基、o-クロロフェノキシカルボニル基、m-ニトロフェノキシカルボニル基、p-t-ブチルフェノキシカルボニル基等が挙げられる。アルコキシカルボニル基としては、好ましくは、炭素数2から30の置換若しくは無置換アルコキシカルボニル基、例えば、メトキシカルボニル基、エトキシカルボニル基、t-ブトキシカルボニル基、n-オクタデシルオキシカルボニル基等が挙げられる。カルバモイル基としては、好ましくは、炭素数1から30の置換若しくは無置換のカルバモイル基、例えば、カルバモイル基、N-メチルカルバモイル基、N,N-ジメチルカルバモイル基、N,N-ジ-n-オクチルカルバモイル基、N-メチルスルホニルカルバモイル基等が挙げられる。アリール又はヘテロ環アゾ基としては、好ましくは炭素数6から30の置換若しくは無置換のアリールアゾ基、炭素数3から30の置換若しくは無置換のヘテロ環アゾ基、例えば、フェニルアゾ、p-クロロフェニルアゾ、5-エチルチオ-1,3,4-チアジアゾール-2-イルアゾ等が挙げられる。イミド基としては、好ましくは、N-スクシンイミド基、N-フタルイミド基等が挙げられる。ホスフィノ基としては、好ましくは、炭素数0から30の置換若しくは無置換のホスフィノ基、例えば、ジメチルホスフィノ基、ジフェニルホスフィノ基、メチルフェノキシホスフィノ基等が挙げられる。ホスフィニル基としては、好ましくは、炭素数0から30の置換若しくは無置換のホスフィニル基、例えば、ホスフィニル基、ジオクチルオキシホスフィニル基、ジエトキシホスフィニル基等が挙げられる。ホスフィニルオキシ基としては、好ましくは、炭素数0から30の置換若しくは無置換のホスフィニルオキシ基、例えば、ジフェノキシホスフィニルオキシ基、ジオクチルオキシホスフィニルオキシ基等が挙げられる。ホスフィニルアミノ基としては、好ましくは、炭素数0から30の置換若しくは無置換のホスフィニルアミノ基、例えば、ジメトキシホスフィニルアミノ基、ジメチルアミノホスフィニルアミノ基が挙げられる。シリル基としては、好ましくは、炭素数0から30の置換若しくは無置換のシリル基、例えば、トリメチルシリル基、t-ブチルジメチルシリル基、フェニルジメチルシリル基等が挙げられる。イオン性親水性基スルホ基、カルボキシル基、チオカルボキシル基、スルフィノ基、ホスホノ基、ジヒドロキシホスフィノ基、4級アンモニウム基などが挙げられる。特に好ましくはスルホ基、カルボキシル基である。またカルボキシル基、ホスホノ基及びスルホ基は塩の状態であってもよく、塩を形成する対カチオンの例には、アンモニウムイオン、アルカリ金属イオン例、リチウムイオン、ナトリウムイオン、カリウムイオン及び有機カチオン例、テトラメチルアンモニウムイオン、テトラメチルグアニジウムイオン、テトラメチルホスホニウムが含まれ、リチウム塩、ナトリウム塩、カリウム塩、アンモニウム塩が好ましく、リチウム塩又はリチウム塩を主成分とする混合塩が更に好ましく、リチウム塩が最も好ましい。Z1は、置換もしくは無置換のアルキル基、置換もしくは無置換のアリール基、又は置換もしくは無置換のヘテロ環基が好ましく、置換のアルキル基、置換のアリール基、又は置換のヘテロ環基がより好ましく、置換のアルキル基であることが更に好ましい。Z1が置換基を有する場合の置換基としては、前記置換基群Aが挙げられ、イオン性親水性基、又は置換若しくは無置換のスルファモイル基が好ましく、イオン性親水性基、又はハイドロカルビル基を置換基として有するスルファモイル基がより好ましく、スルホ基、又はカルボキシル基が更に好ましい。一般式4中、X1~X4はそれぞれ独立に窒素原子又はCHを表し、X1~X4のうち少なくとも1つは窒素原子を表すことが好ましく、X1~X4のうち1~2つが窒素原子を表すことがより好ましく、X1~X4のうち1つが窒素原子を表すことが更に好ましい。一般式3で表される環のうち、好ましいのは下記一般式5で表される環である。一般式5中、Z2は置換若しくは無置換のアルキレン基、置換若しくは無置換のシクロアルキレン基、置換若しくは無置換のアルケニレン基、置換若しくは無置換のアラルキレン基、置換若しくは無置換のアリーレン基、又は置換若しくは無置換のヘテロ環基を表す。はフタロシアニン骨格内のピロール環との結合手を表す。一般式5中、Z2は置換もしくは無置換のアルキレン基、置換もしくは無置換のアリーレン基、又は置換もしくは無置換のヘテロ環基が好ましく、無置換のアルキレン基、無置換のアリーレン基、又は無置換のヘテロ環基がより好ましく、無置換のアルキレン基であることが更に好ましい。Z2が置換基を有する場合の置換基としては、前記置換基群Aが挙げられ、イオン性親水性基、置換又は無置換のアルキル基、又はヒドロキシル基が好ましく、イオン性親水性基、又は無置換のアルキル基がより好ましく、スルホ基、カルボキシル基、又はヒドロキシル基が更に好ましい。一般式1で表されるアザフタロシアニン化合物はα位置換型一般式1中、環A~Dとしてのベンゼン環における下記の1又は2の位置に置換基を有するアザフタロシアニン化合物である。はフタロシアニン骨格内のピロール環との結合手を表す。例えば、α位に-SO2Z1で表される置換基が置換したベンゼン環α-位置換型は、下記環で表され、下記環は本願一般式3で表される環に対応する。Z1は水素原子又は置換基を表す。はフタロシアニン骨格内のピロール環との結合手を表す。以下に、一般式1で表される化合物の具体例を挙げるが、本発明は、これら具体例に限定されるわけではない。本発明にかかる一般式1で表されるアザフタロシアニン化合物は、特開2005-179469号明細書段落番号0263に記載の方法に準拠して、4-ニトロフタルイミドを3-フタルイミドに置き換えることで合成することができる。以下に、一般式2で表されるフタロシアニン化合物について詳細に説明する。一般式2中、R1及びR2はそれぞれ独立して水素原子、置換若しくは無置換のアルキル基、置換若しくは無置換のシクロアルキル基、置換若しくは無置換のアラルキル基、置換若しくは無置換のアリール基、置換若しくは無置換のヘテロ環基、置換若しくは無置換のアルケニル基を、Aは連結基をそれぞれ表し、隣接するR1、R2及びAどうしが互いに連結して環を形成しても良い。Y及びZは、それぞれ独立してハロゲン原子、ヒドロキシル基、スルホン酸基、カルボキシル基、アミノ基、置換若しくは無置換のアルコキシ基、置換若しくは無置換のシクロアルキルオキシ基、置換若しくは無置換のアリールオキシ基、置換若しくは無置換のヘテロ環オキシ基、置換若しくは無置換のアラルキルオキシ基、置換若しくは無置換のアルケニルオキシ基、置換若しくは無置換のアルキルアミノ基、置換若しくは無置換のシクロアルキルアミノ基、置換若しくは無置換のアリールアミノ基、置換若しくは無置換のヘテロ環アミノ基、置換若しくは無置換のアラルキルアミノ基、置換若しくは無置換のアルケニルアミノ基、置換若しくは無置換のジアルキルアミノ基、置換若しくは無置換のアルキルチオ基、置換若しくは無置換のアリールチオ基、置換若しくは無置換のヘテロ環チオ基、置換若しくは無置換のアラルキルチオ基、置換若しくは無置換のアルケニルチオ基を表す。但し、Y、Zのうち少なくとも1つは、スルホン酸基、カルボキシル基、またはイオン性親水性基を置換基として有する基である。m1は0~3を表し、m2は1~3を表し、m3は1~3を表し、且つm1、m2及びm3の和は2~4である。一般式2中、R1及びR2はそれぞれ独立して水素原子又は置換基を表し、水素原子、置換若しくは無置換のアルキル基、置換若しくは無置換のシクロアルキル基、置換若しくは無置換のアラルキル基、置換若しくは無置換のアリール基、置換若しくは無置換のヘテロ環基、又は置換若しくは無置換のアルケニル基を表すことが好ましく、水素原子、又は置換若しくは無置換のアルキル基を表すことがより好ましく、水素原子を表すことが更に好ましい。R1及びR2が表す置換基が更に置換基を有するときの置換基は、ヒドロキシル基が好ましい。置換若しくは無置換のアルキル基としては、例えば炭素原子数が1~12のアルキル基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。置換若しくは無置換のシクロアルキル基としては、例えば炭素原子数が1~12のアルキル基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。置換若しくは無置換のアラルキル基としては、例えば炭素原子数が1~12のアルキル基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。置換若しくは無置換のアリール基としては、例えばフェニル基、ナフチル基があげられる。置換基の例としては例えば、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ヘテロ環基、ハロゲン原子があげられる。置換若しくは無置換のヘテロ環基としては5員または6員環のものが好ましく、それらは更に縮環しても良い。また芳香族へテロ環であっても、非芳香族ヘテロ環であっても良い。ヘテロ環の例としては例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、ピロリジン、ピペリジン、ピペラジン、イミダゾリジン、チアゾリンなどが挙げられる。また、これらのヘテロ環は置換基を有していてもよく、その置換基の例としては、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ハロゲン原子が挙げられる。置換若しくは無置換のアルケニル基としては、例えば炭素原子数が1~12のアルケニル基があげられる。置換基の例としては例えば、スルホン酸基、カルボキシル基、リン酸基、ヒドロキシル基、アルコキシ基、アミノ基アルキル基、アリール基及びアセチル基で置換されても良い。、アリール基、ハロゲン原子、シアノ基が挙げられる。一般式2中、Aは二価の連結基を表す。二価の連結基の例としては、例えばアルキレン基、シクロアルキレン基、アリーレン基があげられ、及びこれらを組み合わせて形成される基であっても良く、アルキレン基が好ましい。これらを組み合わせて形成される基の例としては例えば、キシリレンがあげられる。また、R1及びR2と共に連結を形成しても良い。また二価の連結基は置換基を有しても良い。置換基としては例えば、スルホン酸基、カルボキシル基、ヒドロキシル基があげられる。アルキレン基としては、例えば炭素原子数が1~16のアルキレン基があげられる。アルキレン基の炭素原子が一部、窒素、酸素及び硫黄原子に置換されても良い。またアルキレンとシクロアルキレンが組み合わさって形成される基であっても良い。シクロアルキレン基としては、例えば炭素原子数が1~16のシクロアルキレン基があげられる。シクロアルキレン基の炭素原子が一部、窒素、酸素及び硫黄原子で置換されても良い。シクロアルキレンとアルキレンが組み合わさって形成される基であっても良い。またシクロアルキレン基は橋架け環式炭化水素であってもスピロ環炭化水素であっても良い。アリーレン基としては、例えばフェニレン基、ナフチレン基等があげられる。これらは置換基を有しても良い。置換基の例としては例えば、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ハロゲン原子が挙げられる。一般式2中、Y及びZはそれぞれ独立してハロゲン原子、ヒドロキシル基、スルホン酸基、カルボキシル基、アミノ基、置換若しくは無置換のアルコキシ基、置換若しくは無置換の、シクロアルコキシ基、置換若しくは無置換のアリールオキシ基、置換若しくは無置換のヘテロ環オキシ基、置換若しくは無置換のアラルキルオキシ基、置換若しくは無置換のアルケニルオキシ基、置換若しくは無置換のアルキルアミノ基、置換若しくは無置換のジアルキルアミノ基、置換若しくは無置換のアリールアミノ基、置換若しくは無置換のヘテロ環アミノ基、置換若しくは無置換のアラルキルアミノ基、置換若しくは無置換のアルケニルアミノ基、置換若しくは無置換のアルキルチオ基、置換若しくは無置換のアリールチオ基、置換若しくは無置換のヘテロ環チオ基、置換若しくは無置換のアラルキルチオ基、置換若しくは無置換のアルケニルチオ基を表し、Y、Zのうち少なくとも1つはスルホン酸基、カルボキシル基、またはイオン性親水性基を置換基として有する基である。イオン性親水基を置換基として有する。イオン性親水基としては、陰イオン性親水基が好ましく、例えばスルホン酸基、カルボキシル基またはリン酸基、ヒドロキシル基などがあげられる。これらのイオン性親水性基は、フリー体であってもよいし、アルカリ金属塩、アルカリ土類金属塩、有機アミンのオニウムイオン塩またはアンモニウム塩であってもよい。アルカリ金属としては、例えばナトリウム、カリウム、リチウム等が挙げられる。アルカリ土類金属としては、例えばカルシウム、マグネシウム等が挙げられる。有機アミンとして、アルキルアミンとしては、例えばメチルアミン、エチルアミン等の炭素数1~4の低級アルキルアミンが挙げられる。アルカノールアミンとしては、例えばモノエタノールアミン、ジエタノールアミン、トリエタノールアミン、モノイソプロパノールアミン、ジイソプロパノールアミン、トリイソプロパノールアミン等のモノ、ジ又はトリ炭素数1~4の低級アルカノールアミンが挙げられる。好ましくはアンモニウム、ナトリウム、カリウム、リチウム、モノエタノールアミン、ジエタノールアミン、トリエノールアミン、モノイソプロパノールアミン、ジイソプロパノールアミン、トリイソプロパノールアミンの塩である。置換若しくは無置換のアルコキシ基としては、例えば炭素原子数が1~12のアルコキシ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のシクロアルコキシ基としては、例えば炭素原子数が1~12のシクロアルコキシ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のアリールオキシ基としては、例えばフェノキシキ基、ナフトキシ基があげられる。置換基の例としては例えば、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ヘテロ環基、ハロゲン原子があげられる。中でもスルホン酸基、カルボキシル基、リン酸基、ヒドロキシル基が好ましい。置換若しくは無置換のヘテロ環オキシ基としては、5員または6員環のものが好ましく、それらは更に縮環しても良い。また芳香族へテロ環であっても、非芳香族ヘテロ環であっても良い。ヘテロ環の例としては例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、ピロリジン、ピペリジン、ピペラジン、イミダゾリジン、チアゾリンなどが挙げられる。また、これらのヘテロ環は置換基を有していてもよく、その置換基の例としては、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ハロゲン原子が挙げられる。置換若しくは無置換のアラルキルオキシ基としては、例えば炭素原子数が1~12のアラルキルオキシ基があげられる。置換基の例としては例えば、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ヘテロ環基、ハロゲン原子があげられる。中でもスルホン酸基、カルボキシル基、リン酸基、ヒドロキシル基が好ましい。置換若しくは無置換のアルケニルオキシ基としては、例えば炭素原子数が1~12のアルケニルオキシ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のアルキルアミノ基としては、例えば炭素原子数が1~12のアルキルアミノ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のジアルキルアミノ基としては、例えば炭素原子数が1~12のジアルキルアミノ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のシクロアルキルアミノ基としては、例えば炭素原子数が1~12のシクロアルキルアミノ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のアリールアミノ基としては、例えばアニリノ基、ナルチルアミノ基があげられる。置換基の例としては例えば、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ヘテロ環基、ハロゲン原子があげられる。中でもスルホン酸基、カルボキシル基、リン酸基、ヒドロキシル基が好ましい。置換若しくは無置換のヘテロ環アミノ基としては、5員または6員環のものが好ましく、それらは更に縮環しても良い。また芳香族へテロ環であっても、非芳香族ヘテロ環であっても良い。ヘテロ環の例としては例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、ピロリジン、ピペリジン、ピペラジン、イミダゾリジン、チアゾリンなどが挙げられる。また、これらのヘテロ環は置換基を有していてもよく、その置換基の例としては、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ハロゲン原子が挙げられる。置換若しくは無置換のアラルキルアミノ基としては、例えば炭素原子数が1~12のアラルキルアミノ基があげられる。置換基の例としては例えば、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ヘテロ環基、ハロゲン原子があげられる。中でもスルホン酸基、カルボキシル基、リン酸基、ヒドロキシル基が好ましい。置換若しくは無置換のアルケニルアミノ基としては、例えば炭素原子数が1~12のアルケニルアミノ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のアルキルチオ基としては、例えば炭素原子数が1~12のアルキルチオ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のシクロアルキルチオ基としては、例えば炭素原子数が1~12のシクロアルキルチオ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。置換若しくは無置換のアリールチオ基としては、例えばフェニルチオ基、ナフチルチオ基があげられる。置換基の例としては例えば、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ヘテロ環基、ハロゲン原子があげられる。中でもスルホン酸基、カルボキシル基、リン酸基、ヒドロキシル基が好ましい。置換若しくは無置換のヘテロ環チオ基としては、5員または6員環のものが好ましく、それらは更に縮環しても良い。また芳香族へテロ環であっても、非芳香族ヘテロ環であっても良い。ヘテロ環の例としては例えば、ピリジン、ピラジン、ピリミジン、ピリダジン、トリアジン、キノリン、イソキノリン、キナゾリン、シンノリン、フタラジン、キノキサリン、ピロール、インドール、フラン、ベンゾフラン、チオフェン、ベンゾチオフェン、ピラゾール、イミダゾール、ベンズイミダゾール、トリアゾール、オキサゾール、ベンズオキサゾール、チアゾール、ベンゾチアゾール、イソチアゾール、ベンズイソチアゾール、ピロリジン、ピペリジン、ピペラジン、イミダゾリジン、チアゾリンなどが挙げられる。また、これらのヘテロ環は置換基を有していてもよく、その置換基の例としては、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ハロゲン原子が挙げられる。置換若しくは無置換のアラルキルチオ基としては、例えば炭素原子数が1~12のアラルキルチオ基があげられる。置換基の例としては例えば、スルホン酸基、カルボキシル基、リン酸基、ヒドロキシル基、アミノ基アルキル基、アリール基及びアセチル基で置換されても良い、ウレイド基、アルキル基、アルコキシ基、ニトロ基、シアノ基、ヘテロ環基、ハロゲン原子があげられる。中でもスルホン酸基、カルボキシル基、リン酸基、ヒドロキシル基が好ましい。置換若しくは無置換のアルケニルチオ基としては、例えば炭素原子数が1~12のアルケニルチオ基があげられる。置換基の例としては例えば、スルホン酸基、カルボキシル基、リン酸基、ヒドロキシル基、アルコキシ基、アミノ基アルキル基、アリール基及びアセチル基で置換されても良い、アリール基、ハロゲン原子、シアノ基があげられる。中でもスルホン酸基、カルボキシル基、リン酸基、ヒドロキシル基が好ましい。一般式2中、Y及びZはそれぞれ独立して水素原子又は置換基を表し、アミノ基、置換若しくは無置換のアリールアミノ基、置換若しくは無置換のアルキルアミノ基、置換若しくは無置換のヘテロ環アミノ基、置換若しくは無置換のアルキルオキシ基、置換若しくは無置換のアリールオキシ基又はイオン性親水性基を表すことが好ましく、アミノ基、置換又は若しくは無置換のアリールアミノ基、置換若しくは無置換のアルキルアミノ基、置換若しくは無置換のヘテロ環アミノ基を表すことがより好ましく、置換若しくは無置換のアルキルアミノ基、置換若しくは無置換のアリールアミノ基、スルホン酸基又はカルボキシル基を表すことが更に好ましい。Y及び/又はZが表す置換基が更に置換基を有する時の置換基は、アルキルアミノ基、ヒドロキシル基、イオン性親水性基が好ましく、アルキルアミノ基、カルボキシル基、スルホン酸基がより好ましい。一般式2中、フタロシアニン骨格に直接結合するイオン性親水性基の数m1は0~3であり、より好ましくは0~2であり、さらに好ましくは0~1であり、連結基Aを含まない、無置換のスルファモイル基の数m2は1~3であり、より好ましくは2~3であり、連結基Aを含む置換基の数m3は1~3であり、より好ましくは1~2である。またm1、m2及びm3の和は2~4であり、より好ましくは3~4である。一般式2中、連結基Aを含む置換基が、下記一般式6で表される基であることが好ましい。一般式6中、A2は単結合又は置換若しくは無置換のアルキレン基を表す。R10、R11、R12及びR14はそれぞれ独立に、水素原子、置換若しくは無置換のアルキル基、又は置換若しくは無置換のアリール基を表し、R13及びR15は、置換若しくは無置換のアルキル基、置換若しくは無置換のアリール基、又は置換若しくは無置換のヘテロ環基を表し、イオン性親水性基を少なくとも一つ置換基として有する。一般式6中、A2は単結合又は置換若しくは無置換のアルキレン基を表し、炭素数1~10の置換若しくは無置換のアルキレン基を表すことが好ましく、炭素数1~10の無置換のアルキレン基を表すことがより好ましく、炭素数2~6の無置換のアルキレン基を表すことが更に好ましい。A2が置換基を有するときの置換基は、ヒドロキシル基が好ましい。一般式6中、R10、R11、R12及びR14は、それぞれ独立に水素原子、置換若しくは無置換のアルキル基、又は置換若しくは無置換のアリール基を表し、水素原子、置換若しくは無置換のアルキル基、又は置換若しくは無置換のアリール基を表すことが好ましく、水素原子を表すことがより好ましい。R10、R11、R12及び/又はR14が表す置換基が更に置換基を有するときの置換基は、アルキルアミノ基、ヒドロキシル基、イオン性親水性基が好ましく、アルキルアミノ基、カルボキシル基、スルホン酸基がより好ましく。カルボキシル基、スルホン酸基が更に好ましい。一般式6中、R13及びR15はそれぞれ独立に水素原子、置換若しくは無置換のアルキル基、置換若しくは無置換のアリール基、又は置換若しくは無置換のヘテロ環基を表し、水素原子、置換若しくは無置換のアルキル基、又は置換若しくは無置換のアリール基を表すことが好ましく、水素原子、又は置換若しくは無置換のアリール基を表すことがより好ましい。R13及び/又はR15が表す置換基が更に置換基を有するときの置換基は、アルキルアミノ基、ヒドロキシル基、イオン性親水性基が好ましく、アルキルアミノ基、カルボキシル基、スルホン酸基がより好ましく、カルボキシル基、スルホン酸基が更に好ましい。以下に、連結基Aを含む置換基の具体例を挙げるが、本発明は、これら具体例に限定されるわけではない。以下に、一般式2で表される化合物の具体例を挙げるが、本発明は、これら具体例に限定されるものではない。本発明にかかる一般式2で表されるフタロシアニン化合物は、特開2004-323605号公報に記載の方法により合成することができる。着色組成物本発明の着色組成物は、少なくとも一種の本発明のアザフタロシアニン化合物、及び少なくとも一種の本発明のフタロシアニン化合物を含有する。本発明の着色組成物は、媒体を含有させることができるが、媒体として溶媒を用いた場合は特にインクジェット記録用インクとして好適である。本発明の着色組成物は、媒体として、親油性媒体や水性媒体を用いて、それらの中に、本発明のアザフタロシアニン化合物及び本発明のフタロシアニン化合物を溶解及び/又は分散させることによって作製することができる。好ましくは、水性媒体を用いる場合である。本発明の着色組成物には、媒体を除いたインク用組成物も含まれる。本発明において、着色組成物中に含まれる、一般式1で表されるアザフタロシアニン化合物の含有量及び一般式2で表されるフタロシアニン化合物の含有量の比は、用いられる一般式1で表されるアザフタロシアニン化合物における置換基の種類、一般式2で表されるフタロシアニン化合物における置換基の種類、及び着色組成物を製造するために用いる溶媒成分の種類等により決められる。着色組成物中に含まれる、一般式1で表されるアザフタロシアニン化合物の含有量及び一般式2で表されるフタロシアニン化合物の含有量の比が3:1~1:20であることが好ましく、2:1~1:10であることが更に好ましい。着色組成物中に含まれる、一般式1で表されるアザフタロシアニン化合物の含有量及び一般式2で表されるフタロシアニン化合物の含有量の和は、1~10質量であることが好ましく、2~6質量であることが更に好ましい。上記範囲とすることで、インクジェット用インクとして適切な物理物性が得られる粘度、表面張力などといった効果が得られるためである。本発明の着色組成物は、必要に応じてその他の添加剤を、本発明の効果を害しない範囲内において含有しうる。その他の添加剤としては、後述のインクジェット記録用インクに使用しうる添加剤が挙げられる。[インクジェット記録用インク]次に本発明のインクジェット記録用インクについて説明する。インクジェット記録用インクは、親油性媒体や水性媒体中に前記アザフタロシアニン化合と前記フタロシアニン化合物と混合物を溶解及び/又は分散させることによって作製することができる。好ましくは、水性媒体を用いたインクである。必要に応じてその他の添加剤を、本発明の効果を害しない範囲内において含有される。その他の添加剤としては、例えば、乾燥防止剤湿潤剤、褪色防止剤、乳化安定剤、浸透促進剤、紫外線吸収剤、防腐剤、防黴剤、pH調整剤、表面張力調整剤、消泡剤、粘度調整剤、分散剤、分散安定剤、防錆剤、キレート剤等の公知の添加剤が挙げられる。これらの各種添加剤は、水溶性インクの場合にはインク液に直接添加する。油溶性染料を分散物の形で用いる場合には、染料分散物の調製後分散物に添加するのが一般的であるが、調製時に油相又は水相に添加してもよい。乾燥防止剤はインクジェット記録方式に用いるノズルのインク噴射口において該インクジェット用インクが乾燥することによる目詰まりを防止する目的で好適に使用される。記乾燥防止剤としては、水より蒸気圧の低い水溶性有機溶剤が好ましい。具体的な例としてはエチレングリコール、プロピレングリコール、ジエチレングリコール、ポリエチレングリコール、チオジグリコール、ジチオジグリコール、2-メチル-1,3-プロパンジオール、1,2,6-ヘキサントリオール、アセチレングリコール誘導体、グリセリン、トリメチロールプロパン等に代表される多価アルコール類、エチレングリコールモノメチル又はエチルエーテル、ジエチレングリコールモノメチル又はエチルエーテル、トリエチレングリコールモノエチル又はブチルエーテル等の多価アルコールの低級アルキルエーテル類、2-ピロリドン、N-メチルー2-ピロリドン、1,3-ジメチル-2-イミダゾリジノン、N-エチルモルホリン等の複素環類、スルホラン、ジメチルスルホキシド、3-スルホレン等の含硫黄化合物、ジアセトンアルコール、ジエタノールアミン等の多官能化合物、尿素誘導体が挙げられる。これらのうちグリセリン、ジエチレングリコール等の多価アルコールがより好ましい。また上記の乾燥防止剤は単独で用いても良いし2種以上併用しても良い。これらの乾燥防止剤はインク中に10~50質量含有することが好ましい。浸透促進剤は、インクジェット用インクを紙により良く浸透させる目的で好適に使用される。浸透促進剤としてはエタノール、イソプロパノール、ブタノール,ジトリエチレングリコールモノブチルエーテル、1,2-ヘキサンジオール等のアルコール類やラウリル硫酸ナトリウム、オレイン酸ナトリウムやノニオン性界面活性剤等を用いることができる。これらはインク中に5~30質量含有すれば通常充分な効果があり、印字の滲み、紙抜けプリントスルーを起こさない添加量の範囲で使用するのが好ましい。紫外線吸収剤は、画像の保存性を向上させる目的で使用される。紫外線吸収剤としては特開昭58-185677号公報、同61-190537号公報、特開平2-782号公報、同5-197075号公報、同9-34057号公報等に記載されたベンゾトリアゾール系化合物、特開昭46-2784号公報、特開平5-194483号公報、米国特許第3214463号明細書等に記載されたベンゾフェノン系化合物、特公昭48-30492号公報、同56-21141号公報、特開平10-88106号公報等に記載された桂皮酸系化合物、特開平4-298503号公報、同8-53427号公報、同8-239368号公報、同10-182621号公報、特表平8-501291号公報等に記載されたトリアジン系化合物、リサーチディスクロージャーNo.24239号に記載された化合物やスチルベン系、ベンズオキサゾール系化合物に代表される紫外線を吸収して蛍光を発する化合物、いわゆる蛍光増白剤も用いることができる。褪色防止剤は、画像の保存性を向上させる目的で使用される。前記褪色防止剤としては、各種の有機系及び金属錯体系の褪色防止剤を使用することができる。有機の褪色防止剤としてはハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体としてはニッケル錯体、亜鉛錯体などがある。より具体的にはリサーチディスクロージャーNo.17643の第VIIのIないしJ項、同No.15162、同No.18716の650頁左欄、同No.36544の527頁、同No.307105の872頁、同No.15162に引用された特許に記載された化合物や特開昭62-215272号公報の127頁~137頁に記載された代表的化合物の一般式及び化合物例に含まれる化合物を使用することができる。防黴剤としては、デヒドロ酢酸ナトリウム、安息香酸ナトリウム、ナトリウムピリジンチオン-1-オキシド、p-ヒドロキシ安息香酸エチルエステル、1,2-ベンズイソチアゾリン-3-オンおよびその塩等が挙げられる。これらはインク中に0.02~1.00質量使用するのが好ましい。pH調整剤としては前記中和剤有機塩基、無機アルカリを用いることができる。前記pH調整剤はインクジェット記録用インクの保存安定性を向上させる目的で、該インクジェット記録用インクがpH6~10と夏用に添加するのが好ましく、pH7~10となるように添加するのがより好ましい。表面張力調整剤としてはノニオン、カチオンあるいはアニオン界面活性剤が挙げられる。なお、本発明のインクジェット用インクの表面張力は25~70mN/mが好ましい。さらに25~60mN/mが好ましい。また本発明のインクジェット記録用インクの粘度は30mPas以下が好ましい。更に20mPas以下に調整することがより好ましい。界面活性剤の例としては、脂肪酸塩、アルキル硫酸エステル塩、アルキルベンゼンスルホン酸塩、アルキルナフタレンスルホン酸塩、ジアルキルスルホコハク酸塩、アルキルリン酸エステル塩、ナフタレンスルホン酸ホルマリン縮合物、ポリオキシエチレンアルキル硫酸エステル塩等のアニオン系界面活性剤や、ポリオキシエチレンアルキルエーテル、ポリオキシエチレンアルキルアリルエーテル、ポリオキシエチレン脂肪酸エステル、ソルビタン脂肪酸エステル、ポリオキシエチレンソルビタン脂肪酸エステル、ポリオキシエチレンアルキルアミン、グリセリン脂肪酸エステル、オキシエチレンオキシプロピレンブロックコポリマー等のノニオン系界面活性剤が好ましい。また、アセチレン系ポリオキシエチレンオキシド界面活性剤であるSURFYNOLSAirProductsChemicals社も好ましく用いられる。また、N,N-ジメチル-N-アルキルアミンオキシドのようなアミンオキシド型の両性界面活性剤等も好ましい。更に、特開昭59-157,636号の第37~38頁、リサーチディスクロージャーNo.3081191989年記載の界面活性剤として挙げたものも使うことができる。消泡剤としては、フッ素系、シリコーン系化合物やEDTAに代表されるキレート剤等も必要に応じて使用することができる。本発明のアザフタロシアニン化合物と前記フタロシアニン化合物とを水性媒体に分散させる場合は、特開平11-286637号、特願平2000-78491号、同2000-80259号、同2000-62370号等の各公報に記載されるように、化合物と油溶性ポリマーとを含有する着色微粒子を水性媒体に分散したり、特願平2000-78454号、同2000-78491号、同2000-203856号,同2000-203857号の各明細書のように高沸点有機溶媒に溶解した本発明の化合物を水性媒体中に分散することが好ましい。本発明の化合物を水性媒体に分散させる場合の具体的な方法,使用する油溶性ポリマー、高沸点有機溶剤、添加剤及びそれらの使用量は、上記特許公報等に記載されたものを好ましく使用することができる。あるいは、前記アザフタロシアニン化合物を固体のまま微粒子状態に分散してもよい。分散時には、分散剤や界面活性剤を使用することができる。分散装置としては、簡単なスターラーやインペラー攪拌方式、インライン攪拌方式、ミル方式例えば、コロイドミル、ボールミル、サンドミル、アトライター、ロールミル、アジテーターミル等、超音波方式、高圧乳化分散方式高圧ホモジナイザー;具体的な市販装置としてはゴーリンホモジナイザー、マイクロフルイダイザー、DeBEE2000等を使用することができる。上記のインクジェット記録用インクの調製方法については、先述の特許以外にも特開平5-148436号、同5-295312号、同7-97541号、同7-82515号、同7-118584号、特開平11-286637号、特願2000-87539号の各公報に詳細が記載されていて、本発明のインクジェット記録用インクの調製にも利用できる。水性媒体は、水を主成分とし、所望により、水混和性有機溶剤を添加した混合物を用いることができる。前記水混和性有機溶剤の例には、アルコール例えば、メタノール、エタノール、プロパノール、イソプロパノール、ブタノール、イソブタノール、sec-ブタノール、t-ブタノール、ペンタノール、ヘキサノール、シクロヘキサノール、ベンジルアルコール、多価アルコール類例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール、グリコール誘導体例えば、エチレングリコールモノメチルエーテル、エチレングリコールモノエチルエーテル、エチレングリコールモノブチルエーテル、ジエチレングルコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテート、トリエチレングリコールモノメチルエーテル、トリエチレングリコールモノエチルエーテル、エチレングリコールモノフェニルエーテル、アミン例えば、エタノールアミン、ジエタノールアミン、トリエタノールアミン、N-メチルジエタノールアミン、N-エチルジエタノールアミン、モルホリン、N-エチルモルホリン、エチレンジアミン、ジエチレントリアミン、トリエチレンテトラミン、ポリエチレンイミン、テトラメチルプロピレンジアミン及びその他の極性溶媒例えば、ホルムアミド、N,N-ジメチルホルムアミド、N,N-ジメチルアセトアミド、ジメチルスルホキシド、スルホラン、2-ピロリドン、N-メチル-2-ピロリドン、N-ビニル-2-ピロリドン、2-オキサゾリドン、1,3-ジメチル-2-イミダゾリジノン、アセトニトリル、アセトンが含まれる。尚、前記水混和性有機溶剤は、二種類以上を併用してもよい。本発明のインクジェット記録用インク100質量部中は、前記アザフタロシアニン化合物と前記フタロシアニン化合物とを0.2質量部以上10質量部以下含有するのが好ましく、1質量部以上7質量部以下含有するのがより好ましい。また、本発明のインクジェット用インクには、前記アザフタロシアニン化合物とともに、他の色素を併用してもよい。2種類以上の色素を併用する場合は、色素の含有量の合計が前記範囲となっているのが好ましい。本発明のインクジェット記録用インクは、粘度が30mPas以下であるのが好ましい。また、その表面張力は25mN/m以上70mN/m以下であるのが好ましい。粘度及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤及び界面活性剤を添加することによって、調整できる。本発明のインクジェット記録用インクは、単色の画像形成のみならず、フルカラーの画像形成に用いることができる。フルカラー画像を形成するために、マゼンタ色調インク、シアン色調インク、及びイエロー色調インクを用いることができ、また、色調を整えるために、更にブラック色調インクを用いてもよい。適用できるイエロー染料としては、任意のものを使用することが出来る。例えばカップリング成分以降カプラー成分と呼ぶとしてフェノール類、ナフトール類、アニリン類、ピラゾロンやピリドン等のようなヘテロ環類、開鎖型活性メチレン化合物類、などを有するアリール若しくはヘテリルアゾ染料;例えばカプラー成分として開鎖型活性メチレン化合物類などを有するアゾメチン染料;例えばベンジリデン染料やモノメチンオキソノール染料等のようなメチン染料;例えばナフトキノン染料、アントラキノン染料等のようなキノン系染料などがあり、これ以外の染料種としてはキノフタロン染料、ニトロニトロソ染料、アクリジン染料、アクリジノン染料等を挙げることができる。適用できるマゼンタ染料としては、任意のものを使用することが出来る。例えばカプラー成分としてフェノール類、ナフトール類、アニリン類などを有するアリール若しくはヘテリルアゾ染料;例えばカプラー成分としてピラゾロン類、ピラゾロトリアゾール類などを有するアゾメチン染料;例えばアリーリデン染料、スチリル染料、メロシアニン染料、シアニン染料、オキソノール染料などのようなメチン染料;ジフェニルメタン染料、トリフェニルメタン染料、キサンテン染料などのようなカルボニウム染料、例えばナフトキノン、アントラキノン、アントラピリドンなどのようなキノン染料、例えばジオキサジン染料等のような縮合多環染料等を挙げることができる。適用できるシアン染料としては、任意のものを使用する事が出来る。例えばカプラー成分としてフェノール類、ナフトール類、アニリン類などを有するアリール若しくはヘテリルアゾ染料;例えばカプラー成分としてフェノール類、ナフトール類、ピロロトリアゾールのようなヘテロ環類などを有するアゾメチン染料;シアニン染料、オキソノール染料、メロシアニン染料などのようなポリメチン染料;ジフェニルメタン染料、トリフェニルメタン染料、キサンテン染料などのようなカルボニウム染料;フタロシアニン染料;アントラキノン染料;インジゴチオインジゴ染料などを挙げることができる。前記の各染料は、クロモフォアの一部が解離して初めてイエロー、マゼンタ、シアンの各色を呈するものであってもよく、その場合のカウンターカチオンはアルカリ金属や、アンモニウムのような無機のカチオンであってもよいし、ピリジニウム、4級アンモニウム塩のような有機のカチオンであってもよく、さらにはそれらを部分構造に有するポリマーカチオンであってもよい。適用できる黒色材としては、ジスアゾ、トリスアゾ、テトラアゾ染料のほか、カーボンブラックの分散体を挙げることができる。[インクジェット記録方法]本発明のインクジェット記録方法は、前記インクジェット記録用インクにエネルギーを供与して、公知の受像材料、即ち普通紙、樹脂コート紙、例えば特開平8-169172号公報、同8-27693号公報、同2-276670号公報、同7-276789号公報、同9-323475号公報、特開昭62-238783号公報、特開平10-153989号公報、同10-217473号公報、同10-235995号公報、同10-337947号公報、同10-217597号公報、同10-337947号公報等に記載されているインクジェット専用紙、フイルム、電子写真共用紙、布帛、ガラス、金属、陶磁器等に画像を形成する。画像を形成する際に、光沢性や耐水性を与えたり耐候性を改善する目的からポリマー微粒子分散物ポリマーラテックスともいうを併用してもよい。ポリマーラテックスを受像材料に付与する時期については、着色剤を付与する前であっても,後であっても、また同時であってもよく、したがって添加する場所も受像紙中であっても、インク中であってもよく、あるいはポリマーラテックス単独の液状物として使用しても良い。具体的には、特願2000-363090号、同2000-315231号、同2000-354380号、同2000-343944号、同2000-268952号、同2000-299465号、同2000-297365号等の各明細書に記載された方法を好ましく用いることが出きる。以下に、本発明のインクを用いてインクジェットプリントをするのに用いられる記録紙及び記録フィルムについて説明する。記録紙及び記録フィルムにおける支持体は、LBKP、NBKP等の化学パルプ、GP、PGW、RMP、TMP、CTMP、CMP、CGP等の機械パルプ、DIP等の古紙パルプ等からなり、必要に応じて従来公知の顔料、バインダー、サイズ剤、定着剤、カチオン剤、紙力増強剤等の添加剤を混合し、長網抄紙機、円網抄紙機等の各種装置で製造されたもの等が使用可能である。これらの支持体の他に合成紙、プラスチックフィルムシートのいずれであってもよく、支持体の厚みは10~250μm、坪量は10~250g/m2が望ましい。支持体には、そのままインク受容層及びバックコート層を設けてもよいし、デンプン、ポリビニルアルコール等でサイズプレスやアンカーコート層を設けた後、インク受容層及びバックコー卜層を設けてもよい。更に支持体には、マシンカレンダー、TGカレンダー、ソフトカレンダー等のカレンダー装置により平坦化処理を行ってもよい。本発明では支持体として、両面をポリオレフィン例えば、ポリエチレン、ポリスチレン、ポリエチレンテレフタレート、ポリブテン及びそれらのコポリマーでラミネートした紙及びプラスチックフィルムがより好ましく用いられる。ポリオレフィン中に、白色顔料例えば、酸化チタン、酸化亜鉛又は色味付け染料例えば、コバルトブルー、群青、酸化ネオジウムを添加することが好ましい。支持体上に設けられるインク受容層には、顔料や水性バインダーが含有される。顔料としては、白色顔料が好ましく、白色顔料としては、炭酸カルシウム、カオリン、タルク、クレー、珪藻土、合成非晶質シリカ、珪酸アルミニウム、珪酸マグネシウム、珪酸カルシウム、水酸化アルミニウム、アルミナ、リトポン、ゼオライト、硫酸バリウム、硫酸カルシウム、二酸化チタン、硫化亜鉛、炭酸亜鉛等の白色無機顔料、スチレン系ピグメント、アクリル系ピグメント、尿素樹脂、メラミン樹脂等の有機顔料等が挙げられる。インク受容層に含有される白色顔料としては、多孔性無機顔料が好ましく、特に細孔面積が大きい合成非晶質シリカ等が好適である。合成非晶質シリカは、乾式製造法によって得られる無水珪酸及び湿式製造法によって得られる含水珪酸のいずれも使用可能であるが、特に含水珪酸を使用することが望ましい。インク受容層に含有される水性バインダーとしては、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン、ポリアルキレンオキサイド、ポリアルキレンオキサイド誘導体等の水溶性高分子、スチレンブタジエンラテックス、アクリルエマルジョン等の水分散性高分子等が挙げられる。これらの水性バインダーは単独又は2種以上併用して用いることができる。本発明においては、これらの中でも特にポリビニルアルコール、シラノール変性ポリビニルアルコールが顔料に対する付着性、インク受容層の耐剥離性の点で好適である。インク受容層は、顔料及び水性結着剤の他に媒染剤、耐水化剤、耐光性向上剤、界面活性剤、その他の添加剤を含有することができる。インク受容層中に添加する媒染剤は、不動化されていることが好ましい。そのためには、ポリマー媒染剤が好ましく用いられる。ポリマー媒染剤については、特開昭48-28325号、同54-74430号、同54-124726号、同55-22766号、同55-142339号、同60-23850号、同60-23851号、同60-23852号、同60-23853号、同60-57836号、同60-60643号、同60-118834号、同60-122940号、同60-122941号、同60-122942号、同60-235134号、特開平1-161236号の各公報、米国特許2484430号、同2548564号、同3148061号、同3309690号、同4115124号、同4124386号、同4193800号、同4273853号、同4282305号、同4450224号の各明細書に記載がある。特開平1-161236号公報の212~215頁に記載のポリマー媒染剤を含有する受像材料が特に好ましい。同公報記載のポリマー媒染剤を用いると、優れた画質の画像が得られ、かつ画像の耐光性が改善される。耐水化剤は、画像の耐水化に有効であり、これらの耐水化剤としては、特にカチオン樹脂が望ましい。このようなカチオン樹脂としては、ポリアミドポリアミンエピクロルヒドリン、ポリエチレンイミン、ポリアミンスルホン、ジメチルジアリルアンモニウムクロライド重合物、カチオンポリアクリルアミド、コロイダルシリカ等が挙げられ、これらのカチオン樹脂の中で特にポリアミドポリアミンエピクロルヒドリンが好適である。これらのカチオン樹脂の含有量は、インク受容層の全固形分に対して1~15質量が好ましく、特に3~10質量であることが好ましい。耐光性向上剤としては、硫酸亜鉛、酸化亜鉛、ヒンダードアミン系酸化防止剤、ベンゾフェノン等のベンゾトリアゾール系の紫外線吸収剤等が挙げられる。これらの中で特に硫酸亜鉛が好適である。界面活性剤は、塗布助剤、剥離性改良剤、スベリ性改良剤あるいは帯電防止剤として機能する。界面活性剤については、特開昭62-173463号、同62-183457号の各公報に記載がある。界面活性剤の代わりに有機フルオロ化合物を用いてもよい。有機フルオロ化合物は、疎水性であることが好ましい。有機フルオロ化合物の例には、フッ素系界面活性剤、オイル状フッ素系化合物例えば、フッ素油及び固体状フッ素化合物樹脂例えば、四フッ化エチレン樹脂が含まれる。有機フルオロ化合物については、特公昭57-9053号第8~17欄、特開昭61-20994号、同62-135826号の各公報に記載がある。その他のインク受容層に添加される添加剤としては、顔料分散剤、増粘剤、消泡剤、染料、蛍光増白剤、防腐剤、pH調整剤、マット剤、硬膜剤等が挙げられる。なお、インク受容層は1層でも2層でもよい。記録紙及び記録フィルムには、バックコート層を設けることもでき、この層に添加可能な成分としては、白色顔料、水性バインダー、その他の成分が挙げられる。バックコート層に含有される白色顔料としては、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、ケイソウ土、珪酸カルシウム、珪酸マグネシウム、合成非晶質シリカ、コロイダルシリカ、コロイダルアルミナ、擬べーマイト、水酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント,ポリエチレン、マイクロカプセル、尿素樹脂、メラミン樹脂等の有機顔料等が挙げられる。バックコート層に含有される水性バインダーとしては、スチレン/マレイン酸塩共重合体、スチレン/アクリル酸塩共重合体、ポリビニルアルコール、シラノール変性ポリビニルアルコール、デンプン、カチオン化デンプン、カゼイン、ゼラチン、カルボキシメチルセルロース、ヒドロキシエチルセルロース、ポリビニルピロリドン等の水溶性高分子、スチレンブタジエンラテックス、アクリルエマルジョン等の水分散性高分子等が挙げられる。バックコート層に含有されるその他の成分としては、消泡剤、抑泡剤、染料、蛍光増白剤、防腐剤、耐水化剤等が挙げられる。インクジェット記録紙及び記録フィルムの構成層バックコート層を含むには、ポリマーラテックスを添加してもよい。ポリマーラテックスは、寸度安定化、カール防止、接着防止、膜のひび割れ防止のような膜物性改良の目的で使用される。ポリマーラテックスについては、特開昭62-245258号、同62-136648号、同62-110066号の各公報に記載がある。ガラス転移温度が低い40°C以下のポリマーラテックスを媒染剤を含む層に添加すると、層のひび割れやカールを防止することができる。また、ガラス転移温度が高いポリマーラテックスをバックコート層に添加しても、カールを防止することができる。本発明のインクは、インクジェットの記録方式に制限はなく、公知の方式、例えば静電誘引力を利用してインクを吐出させる電荷制御方式、ピエゾ素子の振動圧力を利用するドロップオンデマンド方式圧力パルス方式、電気信号を音響ビームに変えインクに照射して、放射圧を利用してインクを吐出させる音響インクジェット方式、及びインクを加熱して気泡を形成し、生じた圧力を利用するサーマルインクジェット方式等に用いられる。インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。[カラーフィルター]本発明は、前記一般式1で表されるアザフタロシアニン化合物と前記フタロシアニン化合物とを含有するカラーフィルタにも関する。カラーフィルターの形成方法としては、初めにフォトレジストによりパターンを形成し、次いで染色する方法、或いは特開平4-163552号、特開平4-128703号、特開平4-175753号公報で開示されているように色素を添加したフォトレジストによりパターンを形成する方法がある。本発明の化合物をカラーフィルターに導入する場合に用いられる方法としては、これらのいずれの方法を用いても良いが、好ましい方法としては、特開平4-175753号や特開平6-35182号に記載されたところの、熱硬化性樹脂、キノンジアジド化合物、架橋剤、色素及び溶剤を含有してなるポジ型レジスト組成物、並びに、それを基体上に塗布後、マスクを通して露光し、該露光部を現像してポジ型レジストパターンを形成させ、上記ポジ型レジストパターンを全面露光し、次いで露光後のポジ型レジストパターンを硬化させることからなるカラーフィルターの形成方法を挙げる事ができる。又、常法に従いブラックマトリックスを形成させ、RGB原色系あるいはY、M、C補色系カラーフィルターを得ることができる。カラーフィルターの場合も本発明のアザフタロシアニン化合物の使用量の制限はないが0.1~50質量が好ましい。この際使用する熱硬化性樹脂、キノンジアジド化合物、架橋剤、及び溶剤とそれらの使用量については、前記特許文献に記載されているものを好ましく使用することができる。[カラートナー]本発明は、前記一般式1で表されるアザフタロシアニン化合物と前記フタロシアニン化合物とを含有するカラートナーにも関する。カラートナー100質量部中のアザフタロシアニン化合物の含有量は特に制限がないが、0.1質量部以上含有するのが好ましく、1~20質量部がより好ましく、2~10質量部含有するのが最も好ましい。アザフタロシアニン化合物を導入するカラートナー用バインダー樹脂としては一般に使用される全てのバインダーが使用出来る。例えば、スチレン系樹脂アクリル系樹脂スチレン/アクリル系樹脂ポリエステル樹脂等が挙げられる。トナーに対して流動性向上、帯電制御等を目的として無機微粉末、有機微粒子を外部添加しても良い。表面をアルキル基含有のカップリング剤等で処理したシリカ微粒子、チタニア微粒子が好ましく用いられる。なお、これらは数平均一次粒子径が10~500nmのものが好ましく、更にはトナー中に0.1~20質量添加するのが好ましい。離型剤としては、従来使用されている離型剤は全て使用することができる。具体的には、低分子量ポリプロピレン低分子量ポリエチレンエチレン-プロピレン共重合体等のオレフィン類、マイクロクリスタリンワックスカルナウバワックスサゾールワックスパラフィンワックス等が挙げられる。これらの添加量はトナー中に1~5質量添加することが好ましい。荷電制御剤としては、必要に応じて添加しても良いが、発色性の点から無色のものが好ましい。例えば4級アンモニウム塩構造のもの、カリックスアレン構造を有するものなどが挙げられる。キャリアとしては、鉄フェライト等の磁性材料粒子のみで構成される非被覆キャリア、磁性材料粒子表面を樹脂等によって被覆した樹脂被覆キャリアのいずれを使用してもよい。このキャリアの平均粒径は体積平均粒子径で30~150μmが好ましい。トナーが適用される画像形成方法としては、特に限定されるものではないが、例えば感光体上に繰り返しカラー画像を形成した後に転写を行い画像を形成する方法や、感光体に形成された画像を逐次中間転写体等へ転写し、カラー画像を中間転写体等に形成した後に紙等の画像形成部材へ転写しカラー画像を形成する方法等が挙げられる。合成例以下、実施例に本発明の着色組成物の合成法を詳しく説明するが、本発明はこれらの実施例に何ら限定されるものではない。本発明の代表的なアザフタロシアニン化合物は、例えば下記合成ル-トから誘導することができる。本発明の代表的なフタロシアニン化合物は、特開2004-323605記載の方法で合成することができる。合成例1アザフタロシアニン化合物の合成1000mL三つ口フラスコにジエチレングリコール134gフィッシャー製、オルソ酢酸エチル21.2gフィッシャー製、酢酸0.63gフィッシャー製、ピリジン-2,3-ジカルボニトリル2.73g東京化成製、3-2,3-ジシアノベンゼン-1-イルスルホニルプロパンスルホン酸24.1gWO2007/37039A1、67頁記載の方法で合成を加え、100°Cに加熱攪拌し、ついで、ここに無水塩化銅3.0gフィッシャー製、安息香酸アンモニウム24.8gアクロス製を加え、100°Cで24時間反応させた。反応液に、濃塩酸40mLを加え、85°Cに冷却し、そこにアセトン360mLを滴下し、結晶を析出させた。室温まで冷却し、結晶をろ別しアセトンで十分に洗浄した。ろ別した結晶を水1000mLに溶解し、陽イオン交換樹脂オルガノ社製、アンバーライトIR-120Naを通液させたのち、透析チューブを用いて電気伝導度が10μSまで脱塩し、0.2μmミリポアフイルタで塵取りを行い、60°Cのオーブンで乾燥させ、例示化合物1-1の緑色光沢結晶18.6gを得た。希薄水溶液での可視領域での吸収極大波長は656nmであり、611nmにももうひとつの極大波長を有する波形を示した。下記の成分に脱イオン水を加え100gとした後、30~40°Cで加熱しながら1時間撹拌した。その後KOH10mol/LにてpH=9に調製し、平均孔径0.25μmのミクロフィルターで減圧濾過しシアン用インク液を調製した。インク液Aの組成:本発明のアザフタロシアニン染料例示化合物1-12.5g例示化合物2-12.5gジエチレングリコール10.65gグリセリン14.70gジエチレングリコールモノブチルエーテル12.70gトリエタノールアミン0.65gオルフィンE1010日信化学工業株製0.9gサーフィノールTGエアープロダクツ社製0.85gPROXELXL2富士フイルムイメージングカララント社製0.18g色素を、下記表5に示すように変更した以外は、インク液1の調製と同様にして、インク液2~5及び比較インク液1~4を調整し、実施例1~5及び比較例1~4とした。<画像記録及び評価>以上の各実施例及び比較例のインクジェット用インクについて、下記評価を行った。耐オゾン性、ブロンズ光沢の有無、色相の評価は、各インクジェットインクをインクジェットプリンタセイコーエプソン社製PM700Cでフォト光沢紙セイコーエプソン社製写真用紙KA420PSKに画像記録したあとで評価したものである。印画濃度は、同プリンタを用いて、普通紙キヤノン社製、GF500に画像記録したあとで評価したものである。<耐オゾンガス性>シーメンス型オゾナイザーの二重ガラス管内に乾燥空気を通しながら、5kV交流電圧を印加し、これを用いてオゾンガス濃度が0.5±0.1ppm、室温、暗所に設定されたボックス内に、前記画像を形成したフォト光沢紙を14日間放置し、オゾンガス下放置前後の画像濃度を反射濃度計X-Rite310TRを用いて測定し、色素残存率として評価した。なお、前記反射濃度は、1、1.5及び2.0の3点で測定した。ボックス内のオゾンガス濃度は、APPLICS製オゾンガスモニターモデル:OZG-EM-01を用いて設定した。何れの濃度でも色素残存率が70以上の場合をA、1又は2点が70未満をB、全ての濃度で70未満の場合をCとして、三段階で評価した。<印画濃度>印画濃度100における印画濃度を、反射濃度計X-Rite310TRを用いて測定し、印画濃度が1.1以上の場合をA、1.0以上1.1未満の場合をB、1.0未満の場合をCとして、三段階で評価した。表6の結果から明らかなように、本発明の染料を用いた実施例のインクは、優れた耐オゾン性と印画濃度の両立が可能であり、他の各比較例と比較して極めて高いレベルで両立していることがわかる。<ブロンズ光沢の有無>印画濃度100における画像を蛍光灯下で目視で観測した際に、シアン画像部にブロンズ様の光沢が発生しないものをA、やや発生するものをB、明らかに発生しているものをCの3段階で評価した。<色相評価>蛍光灯下で目視で観測した際に、鮮やかなシアン色を呈すものをA、やや濁ったシアン色を呈すものをBの2段階で評価した。実施例1~5及び比較例1~4で得られたインク液の記録画像の耐オゾンガス性評価結果、印画濃度の評価結果、ブロンズ光沢の有無の評価結果、及び色相評価結果を表6に示す。上記から明らかなように実施例1~5はいずれも、耐オゾン性に優れ、印画濃度が高く、ブロンズ光沢がなく、色相も良好であり、インクジェット用シアンインクとして好適に用いることができる。また、これ以外にも、ピリジン環を含むパーシャルアザフタロシアニンを使用したインクで印画した印画物は、ピラジン環を含むパーシャルアザフタロシアニンと比較して、耐光性試験結果において一段優れており、特にピリジン環を含むパーシャルアザフタロシアニンを使用したインクは特に本用途に対して有用である。実施例101高濃度水溶液の作成下記成分にイオン交換水を加えて33.3gになるようにし、加温溶解させた。例示化合物1-12.5g例示化合物2-12.5g実施例102~105及び比較例101~104上記実施例101に使用する染料を下記表7のようにした以外は同様にして高濃度水溶液を作成した。<経時貯蔵安定性>作成した実施例101~105の高濃度水溶液及び比較例101~104の比較高濃度水溶液に関して、該高濃度水溶液を20°Cにおいて14日間放置後の経時安定性試験を実施した。経時後も良好な水溶液の形態を保っているものをA、析出や粘度上昇などの異常が発生したものをBの2段階で評価した。結果を以下の表8に示す。上記結果から明らかなように、本発明の実施例101~105はいずれも高濃度水溶液での経時貯蔵安定性に優れていることがわかる。高濃度水溶液での貯蔵安定能が高いと、輸送保管に際して高濃度でよいことから、これに掛かる費用等が希薄溶液と比較して抑えることができる為、工業上の利用価値が大きい。"